(57)【要約】      （修正有）【課題】基材に対して金属フィラメントと有機繊維を含む糸をハンダ付けで形成することが可能なハンダ付け物品の提供。【解決手段】金属フィラメントと有機繊維を含む糸が、基材にハンダ付け部７ａ、７ｂで固着されているハンダ付け物品であって、ハンダ付け部７ａ、７ｂはハンダ金属が超音波振動により溶融し、固化した状態で前記金属フィラメントと基材に固着している。基材は、繊維構造物、樹脂成形体、セラミックス、ガラス、木材、合成紙及びこれらの混合物体などが好ましい。これにより、基材に溶融、焦げ等の傷をつけずにハンダ付けでき、かつハンダにより端子部や導通部を薄く小さくできる。【選択図】図１
2020079471.tif 000002
【特許請求の範囲】
【請求項１】
金属フィラメントと有機繊維を含む糸が、基材にハンダ付け部で固着されているハンダ付け物品であって、
前記ハンダ付け部はハンダ金属が超音波振動により溶融し、固化した状態で前記金属フィラメントと基材に固着していることを特徴とするハンダ付け物品。
【請求項２】
前記基材は、繊維構造物、樹脂成形体、セラミックス、ガラス、木材、合成紙及びこれらの混合物体である請求項１に記載のハンダ付け物品。
【請求項３】
前記金属フィラメントは、タングステン、モリブデン、銅及びステンレスから選ばれる少なくとも一つのフィラメントである請求項１又は２に記載のハンダ付け物品。
【請求項４】
前記金属フィラメントと有機繊維を含む糸は、シングルカバーリングヤーン又はダブルカバーリングヤーンで構成されている請求項１〜３のいずれかに記載のハンダ付け物品。
【請求項５】
前記金属フィラメントと有機繊維を含む糸は、芯糸、花糸及び押さえ糸を含み、前記花糸はループ又はたるみを有する撚り糸であり、
前記芯糸、花糸及び押さえ糸から選ばれる少なくとも一つの糸は金属線に有機繊維がカバーリングヤーンされた糸であり、
全体に実撚りがかかっている糸で構成されている請求項１〜４のいずれかに記載のハンダ付け物品。
【請求項６】
前記金属フィラメントと有機繊維を含む糸は、ニットデニット糸である請求項１〜５のいずれかに記載のハンダ付け物品。
【請求項７】
前記有機繊維糸は合成繊維、天然繊維及び再生繊維から選ばれる少なくとも一つの繊維糸である請求項１〜６のいずれかに記載のハンダ付け物品。
【請求項８】
前記基材は布帛であり、有機繊維糸を含む地組織部と、前記地組織部の間に配置される金属フィラメントを含む糸で構成され、
前記布帛の一部にはハンダ付け部が存在しており、
前記ハンダ付け部はハンダ金属が超音波振動により溶融し、前記布帛の表面から布帛内に浸透し、固化した状態で前記金属フィラメントと固着している請求項１〜７のいずれかに記載のハンダ付け物品。
【請求項９】
前記布帛は織物であり、金属フィラメントは経糸と緯糸に間をあけて配置されており、前記経糸と緯糸の交点の少なくとも一部はハンダ付けされている請求項８に記載のハンダ付け物品。
【請求項１０】
前記ハンダ金属は、Ｓｎ-Ｚｎを主成分とするハンダ、又はＰｂ-Ｓｎを主成分とするハンダである請求項１〜９のいずれかに記載のハンダ付け物品。
【発明の詳細な説明】
【技術分野】
【０００１】
本発明は、金属フィラメントを含む布帛であって、ハンダ付け部含有布帛に関する。
【背景技術】
【０００２】
血圧、脈拍等を測定する器具を組み込んだ、いわゆるウエアラブル衣料等には、血圧、脈拍等を測定する器具と、この器具から取り出したデータを外部に送るための通信手段とを導通するための導電糸又は導電材料が使用される。特許文献１には、導電糸としては、カーボン系の導電糸、金属又は合金のめっき糸、導電性樹脂繊維糸、金属繊維糸等が提案されている。特許文献２には、導電性カーボン微粒糸を練り込んだナイロン糸が提案されている。特許文献３には、ポリエステルフィルムの表面に金、銀などの金属を蒸着した金属蒸着フィルムをスリットした糸が提案されている。特許文献４にはウエアラブル衣類に使用する電極として、可撓性電極が提案されている。また、特許文献５には、加熱線として炭素繊維を使用し、端子には圧着端子を使用することが提案されている。
【先行技術文献】
【特許文献】
【０００３】
【特許文献１】特開２０１６−１２９１１５号公報
【特許文献２】特開２０１７−２０１０６３号公報
【特許文献３】特開２００９−０４４４３９号公報
【特許文献４】特開２０１５−１３９５０６号公報
【特許文献５】特表平９−５０９７７９号公報
【発明の概要】
【発明が解決しようとする課題】
【０００４】
しかし、従来の導電糸を含む布帛は、端子部や導通部をハンダ付けで形成すると布帛自体が溶融したり焦げたりして傷んでしまう問題があり、圧着端子やボタン型端子を使用する必要があり、薄くすることができないという問題があった。また従来、接点を導電の樹脂等で確保する方法があったが、樹脂が定着するまでに硬化の為の加熱処理や乾燥の処理時間が長く、手間がかかるという問題もあった。
【０００５】
本発明は、前記従来の問題を解決するため、基材に対して金属フィラメントと有機繊維を含む糸をハンダ付けで形成することが可能なハンダ付け物品を提供する。
【課題を解決するための手段】
【０００６】
本発明のハンダ付け物品は、金属フィラメントと有機繊維を含む糸が、基材にハンダ付け部で固着されているハンダ付け物品であって、前記ハンダ付け部はハンダ金属が超音波振動により溶融し、固化した状態で前記金属フィラメントと基材に固着していることを特徴とする。
【発明の効果】
【０００７】
本発明のハンダ付け物品は、金属フィラメントと有機繊維を含む糸が、基材にハンダ付け部で固着されており、前記ハンダ付け部はハンダ金属が超音波振動により溶融し、固化した状態で前記金属フィラメントと基材に固着している。これにより、基材に対して金属フィラメントと有機繊維を含む糸をハンダ付けで形成することが可能なハンダ付け物品を提供できる。また基材に溶融、焦げ等の傷をつけずにハンダ付けでき、かつハンダにより端子部や導通部を薄く小さくできる。すなわち、ハンダは圧着端子やボタン型端子に比べて薄くて小さい利点がある。加えて、従来の接点を導電の樹脂等で確保する方法に比べて、本発明のハンダ付けは数秒で処理でき、加工時間の短縮が可能である。
【図面の簡単な説明】
【０００８】
【図１】図１は本発明の一実施態様のハンダ付け部含有布帛の模式的側面図である。
【図２】図２は同、模式的断面図である。
【図３】図３Ａは本発明の一実施形態のシングルカバーリングヤーンの側面説明図、図３Ｂは同、ダブルカバーリングヤーンの側面説明図、図３Ｃは同、芯糸の金属フィラメントに添え糸を配置してシングルカバーリングヤーンとした側面説明図である。
【図４】図４は同、意匠撚糸の模式的側面説明図である。
【図５】図５は本発明の一実施形態の繊維織物基材の表面に金属フィラメント含有糸を配線し、ハンダ付けした模式的平面図である。
【図６】図６は本発明の別の実施形態の繊維織物基材の表面に金属フィラメント含有糸を配線し、ハンダ付けした模式的平面図である。
【図７】図７は本発明の別の実施形態の基材の表面に金属フィラメント含有糸を配線し、ハンダ付けした模式的平面図である。
【図８】図８は本発明の一実施形態の編み物を解編したニットデニット糸の状態を示す写真である。
【発明を実施するための形態】
【０００９】
本発明者は、タングステン(W)等の金属フィラメントを撚糸とし、織物、編物等の繊維構造物に形成することを検討してきた。ここで、金属フィラメントに電力を与えたり、金属フィラメントからの電気信号を得るには端子部や導通部が必要となる。ところが、従来の圧着端子やボタン型端子は大きく、衣類には適用が困難であり、また従来のハンダ付けで形成すると布帛自体が溶融したり焦げたりして傷んでしまう問題があった。
そこで、本発明者は、超音波ハンダを試してみたところ、驚くべきことに、有機繊維糸からなる布帛に溶融、焦げ等の傷をつけずにハンダ付けでき、かつハンダにより端子部や導通部を薄く小さくできることがわかった。この原因は、有機繊維糸からなる布帛から超音波ハンダをすると、ハンダ金属は超音波振動により溶融し、前記布帛の表面から布帛内に浸透し、固化した状態で前記金属フィラメントと固着するが、この際に熱は金属フィラメントから拡散、放熱してしまうからと推察される。本発明の金属フィラメントと有機繊維糸を含む糸は、繊維構造物、樹脂成形体、セラミックス、ガラス、木材、合成紙及びこれらの混合物体などの基材表面に配線し、基材と配線をハンダ付けできることも見出した。
【００１０】
本発明は、金属フィラメントと有機繊維を含む糸が、基材にハンダ付け部で固着されているハンダ付け物品であり、前記ハンダ付け部はハンダ金属が超音波振動により溶融し、固化した状態で前記金属フィラメントと基材に固着している。金属フィラメントと有機繊維を含む糸同士が基材にハンダ付けされていてもよい。金属フィラメントと有機繊維を含む糸は、前記したように繊維構造物の構成要素となっていてもよいし、基材表面に配線されていてもよい。
【００１１】
本発明の一実施態様として、金属フィラメントと有機繊維を含む糸を繊維構造物の構成要素とする場合を説明する。金属フィラメントと有機繊維を含む糸は、有機繊維糸を含む地組織部の間に配置される。ここで地組織部とは、布帛を構成する主要組織部分である。布帛は、織物又は編物などである。織物は経糸と緯糸で構成され、経糸と緯糸の一部に金属フィラメントを含む糸を配置する。編物のうち、ヨコ編みの場合は、ヨコ糸の地組織を有機繊維糸で構成し、間をあけて金属フィラメントを含む糸をヨコ方向に配置し、タテ糸挿入によりタテ方向に金属フィラメントを含む糸を配置する。タテ編みの場合はタテ糸の地組織を有機繊維糸で構成し、間をあけて金属フィラメントを含む糸をタテ方向に配置し、ヨコ糸挿入によりヨコ方向に金属フィラメントを含む糸を配置する。
【００１２】
前記布帛の一部にはハンダ付け部が存在しており、前記ハンダ付け部はハンダ金属が超音波振動により溶融し、前記布帛の表面から布帛内に浸透し、固化した状態で前記金属フィラメントと固着している。布帛の一部にハンダ付け部が存在するのは、端子部や導通部にするためである。ハンダ付け部は１点又は複数点に点在させてもよい。超音波ハンダは、一例として周波数６０ｋＨｚ±５ｋＨｚ、超音波発信出力：定格１５Ｗ(max)（実効１０Ｗ(max)）、ヒーター温度２００〜５００℃、電源容量：ＡＣ１００Ｖ／２４０Ｖ，５０／６０Ｈｚ，１５０Ｗである。
【００１３】
本発明において有機繊維とは、例えばコットン、麻、ウール、シルク等の天然繊維、ポリエステル、ナイロン、アクリル、ビニロン、ポリオレフィン、パラ系アラミド、メタ系アラミド、ポリアリレート、ポリベンズオキサゾール等の合成繊維、レーヨン等の再生繊維を含む。この中でもコットン、麻、ウール、シルク、ポリエステル、ナイロン、アクリル、ビニロン、ポリオレフィン、レーヨン等の衣料用繊維糸が好ましい。このような衣料用繊維糸様々な衣料に好適である。また、有機繊維糸は紡績糸、撚糸、モノフィラメント糸、マルチフィラメント糸などの任意の糸を含む。また、本発明においてタングステンと交撚できる糸として、紙糸や、既存の導電糸（銀蒸着や導電性物質練り込み糸）がある。
【００１４】
前記布帛は織物であり、金属フィラメントは経糸と緯糸に間をあけて配置されており、前記経糸と緯糸の交点の少なくとも一部はハンダ付けされていることが好ましい。このパターンは金属フィラメント発熱させる衣料に好適である。
【００１５】
前記金属フィラメントは、タングステン(W)、モリブデン(Mo)、銅(Cu) 及びステンレス(SUS)から選ばれる少なくとも一つのフィラメントが好ましい。タングステン(W)は白熱電灯や放電ランプの発光部分に使われている。融点は３３８０℃であるが、わずかなドープが含まれているので、フィラメントの融点はこれより低い。モリブデン(Mo)の融点は１６２０℃である。ステンレス(SUS)線は焼鈍温度１１５０℃以下の範囲で使用できるとされており、例えば日本精線社から直径１１μｍのステンレス線が販売されている。銅は電線として最も汎用されている。前記金属フィラメントの線直径は任意のものとすることができる。一例として１００μｍ以下が好ましい。発熱衣料用金属フィラメントの線の場合は、直径３０〜１００μｍが好ましい。血圧、脈拍等を測定するウエアラブル衣料用布帛に使用する検出線の場合は、直径２２μｍ以下が好ましく、より好ましくは５〜２２μｍであり、さらに好ましくは５〜１５μｍであり、とくに好ましくは８〜１２μｍである。前記の直径であれば、皮膚に触っても粗硬感を感じにくい。また、有機繊維糸をカバーリング及び／又は撚り合わせると、金属フィラメントは細いため目視しにくくなり、有機繊維糸の染色性及び色目の障害にはならない。金属フィラメントは、モノフィラメントでもマルチフィラメントでもよいが、モノフィラメントのほうが扱いやすい。フィラメント（長繊維糸）を使用すると、繊維構造物の両端を含む任意の部分で電気的導通をすることができる。
【００１６】
前記ハンダ金属は、Ｓｎ-Ｚｎを主成分とするハンダ、又はＰｂ-Ｓｎを主成分とするハンダが好ましい。これらのハンダ金属は超音波ハンダ付けに適しており、かつフラックスを必要とせず直接金属フィラメントをハンダできる。Ｓｎ-Ｚｎを主成分とするハンダは例えば黒田テクノ社製、商品名"セルソルザ"、Ｐｂ-Ｓｎを主成分とするハンダは例えば黒田テクノ社製、商品名"セルソルザ・エコ“などがある。
【００１７】
本発明のハンダ付け部含有布帛は、電気抵抗による発熱布帛、ウエアラブル衣料用布帛、又は金属フィラメント間の短絡を検知する布帛に好適である。電気抵抗による発熱布帛は、例えばオートバイ運転者が着用する衣料、寒い地方や高山などで着用する衣料に使用され、ウエアラブル衣料用布帛は血圧、脈拍等を測定する器具を組み込んだウエアラブル衣料があり、短絡検知布帛は例えば人体の体液遺漏検知布帛がある。
【００１８】
前記金属フィラメントを含む糸は、芯糸、花糸及び押さえ糸で構成され、前記花糸はループ又はたるみを有する撚り糸であって、芯糸、花糸及び押さえ糸から選ばれる少なくとも一つの糸は金属フィラメントに有機繊維がカバーリングヤーンされた糸であり、全体に実撚りがかかっているのが好ましい。このような撚り糸は意匠撚糸ともいい、金属フィラメント糸が入っていても伸びを有するので、織物や編み物に加工できる。意匠撚糸の一部には水溶解性繊維糸を使用してもよい。水溶解性繊維糸は、例えば水溶性ビニロンがあり、温水乃至熱騰水で溶解できる。
【００１９】
金属フィラメントの表面に水溶解性繊維糸を巻き付けたカバーリングヤーンも使用できる。このカバーリングヤーンは、全体としてストレート状である。これは金属フィラメントの形状が残っているためである。水溶性ビニロンは、フィラメント糸でもよいし紡績糸でもよい。前記カバーリングヤーンは、シングルカバーリングヤーン又はダブルカバーリングヤーンが好ましい。この中でもシングルカバーリングヤーンは製造しやすく、コストも安いため好ましい。芯糸の金属フィラメントには、さらに添え糸として水溶解性繊維糸が配置されているのが好ましい。このような添え糸が配置されていると、金属フィラメントとカバーリング糸との一体性が高くなる。
【００２０】
前記カバーリングヤーン及び撚り糸は、リング撚糸機、ダブルツィスター、トライツィスター等の撚糸機を使用して製造できる。とくにリング撚糸機、ダブルツィスターは張力を掛けることができ、大量生産も可能でコスト的に好ましい。
【００２１】
金属フィラメントと有機繊維を含む糸は、ニットデニット糸であってもよい。このニットデニット糸は、金属線含有糸を編み物とし、この編み物を解編したニットデニット糸である。編み物を解編すると、編み物のクリンプ形態が糸に残る。このクリンプにより伸縮性が発現する。この金属線含有ニットデニット糸の０（ゼロ）ｇと３０ｇ荷重時の見掛け長さの変化率は２倍以上が好ましく、より好ましくは３倍以上である。前記の範囲であれば伸縮性生地にも適用できる。また、ＪＩＳ Ｌ  １０１３：２０１０、「８．１１  伸縮性」Ａ法に規定される伸縮弾性率は、５０％以上が好ましく、より好ましくは６５％以上であり、さらに好ましくは８０％以上である。前記の範囲であれば伸縮性生地にも適用できる。
【００２２】
本発明の利点の一例を挙げると次のようになる。
(1)金属線を含むので剥離がなく、洗濯性に優れる。
(2)カーボンブラックなどの導電材料練り込み糸より摩耗しにくい。
(3)細い金属線の場合はほとんど目に見えないので、一緒に構成される糸の、色味を邪魔しにくい。
(4)細い金属線は断線しても肌に刺さり難く、その細さゆえに肌触りも良い。
(5)静電気の起きやすい繊維と合わせると、静電除去できる。これは静電除去服、作業服、消防服、アクリルセーター等に有用である。
(6)伸縮性を有するので、運動時に人体に接する電極として締め付けが少なく、肌面への追従性がよい。
(7)導電線として、或いは電力供給により発熱性を有する発熱線として機能する。電気伝導性の良い銅線と組み合わせると、必要な部分のみ発熱させることもできる。
(8)ウエアラブル衣料は電源・計測機器との接続面に金属コード・金属板・金属スナップボタンを利用しているが、接続する器具の形状に制限があったり、接続面が硬いなどの問題があるが、本発明のカバーリング糸、特に溶解糸を溶解済の金属ループヤーンを用いると、接続面が導電する面ファスナーのようになり、上記問題の解決に有効である。
【００２３】
以下、図面を用いて説明する。以下の図面において、同一符号は同一物を示す。図１は本発明の一実施態様のハンダ付け部含有布帛の模式的側面図である。このハンダ付け部含有布帛１は地組織２が織物の例であり、経糸４と緯糸３は衣料用有機繊維糸で構成されている。金属フィラメントを含む意匠撚糸は経糸６ａ，６ｂと緯糸５ａ−５ｎに配置され、ハンダ付け部７ａ，７ｂにおいて経糸と緯糸の金属フィラメントはハンダ付けされている。ハンダ付け部７ａ，７ｂは電力入力のための端子とすることができ、ハンダ付け部７ａ，７ｂに通電するとハンダ付け部含有緯糸５gが発熱する。経糸６ａ，６ｂと緯糸５ａ−５ｎの交差する部分すべてにハンダ付けし、最も離れた位置関係にあるハンダ付け部２点を端子として通電させると布帛１全体が発熱する。例えば経糸６ａ，６ｂを銅線含有糸とし、緯糸５ａ−５ｎをタングステン線含有糸として配置すると、銅線部は電気抵抗が低く発熱せず、タングステン線部分で発熱する。このようにして必要な部分のみを発熱できる。
【００２４】
図２は同、ハンダ付け部含有布帛１の模式的断面図である。ハンダ付け部７ａは、ハンダ金属が超音波振動により溶融し、布帛の表面から布帛内に浸透し、固化した状態で前記金属フィラメント６ａ，５ｇと固着している。ハンダ付け部７ａの表面部は入力端子として使用できる。
【００２５】
図３Ａは本発明の一実施形態のシングルカバーリングヤーン１１の側面説明図である。このシングルカバーリングヤーン１１は、芯糸の金属フィラメント１２の表面に有機繊維糸又は水溶解繊維糸１３を巻き付けた糸である。図３Ｂは同、ダブルカバーリングヤーン１４の側面説明図である。このシングルカバーリングヤーン１４は、芯糸の金属フィラメント１２の表面に有機繊維糸又は水溶解繊維糸１３と、その表面に水溶解繊維糸１３とは逆方向に水溶解繊維糸１５を巻き付けた糸である。図３Ｃは同、芯糸の金属フィラメント１２に添え糸１７を配置してシングルカバーリングヤーン１６とした側面説明図である。
【００２６】
図４は同、意匠撚糸１８の側面説明図である。この意匠撚糸１８は前記のシングルカバーリングヤーン又はダブルカバーリングヤーンを使用して製造されており、芯糸１９の表面に花糸２０が浮き糸状態でたるんで配置され、その上から押さえ糸２１で固定している。この意匠撚糸１８は全体として１００〜１０００回／ｍ程度の実撚りがかかっている。
【００２７】
図５は本発明の一実施形態の繊維織物基材の表面に金属フィラメント含有糸を配線し、ハンダ付けした模式的平面図である。繊維織物基材２２は、緯糸２３の部分はポリエステルなどの有機繊維糸、緯糸２４の部分は金属フィラメント含有糸であり、経糸はポリエステルなどの有機繊維糸で構成されている。この繊維織物基材２２の表面に金属フィラメント含有意匠撚糸２５を配線し、ハンダ付け部２６により固着している。ハンダ付け部２６の断面は図２に示すとおりである。
【００２８】
図６は本発明の別の実施形態の繊維織物基材の表面に金属フィラメント含有糸を配線し、ハンダ付けした模式的平面図である。繊維織物基材２７は、配線糸として金属フィラメント含有ニットデニット糸２８を使用した以外は図５と同様である。金属フィラメント含有ニットデニット糸２８を使用すると、繊維織物基材２７が伸縮性基材であっても伸縮性に追従できる。
【００２９】
図７は本発明の別の実施形態の基材の表面に金属フィラメント含有糸を配線し、ハンダ付けした模式的平面図である。基材２９の表面に、金属フィラメント含有糸意匠撚糸２５と金属フィラメント含有ニットデニット糸２８を配線し、ハンダ付け部３０ａ−３０ｅにより固着した例である。基材２９は、繊維構造物、樹脂成形体、セラミックス、ガラス、木材、合成紙及びこれらの混合物体などが使用できる。
【００３０】
図８は本発明の一実施形態の編み物を解編したニットデニット糸の状態を示す写真である。このニットデニット糸はクリンプ（捲縮）が付与されている。
【実施例】
【００３１】
以下実施例を用いて、さらに本発明を具体的に説明する。本発明は以下の実施例に限定して解釈されるものではない。
【００３２】
（実施例１）
＜意匠撚糸＞
この実施例はタングステン・ポリエステルの２成分ストレート糸の例である。
＜組成＞
ポリエステル  １５０デニール×１本
ポリエステル  ５０デニール×１本
タングステン    直径１１μｍ×１本
＜撚糸方法＞
カバーリング撚糸
（芯糸）
ポリエステル  １５０デニール×１本
タングステン    １１μｍ×１本
（押え糸）
ポリエステル  ５０デニール×１本
（撚り数）
２８０回／ｍ（Ｓ撚り）
＜織物＞
（１）経糸
素材；レーヨン、糸番手；３０番手、密度；４０本／インチ、タングステンフィラメントを含む意匠撚糸は２００ｍｍの間隔をあけて１本配置。
（２）緯糸
素材；ポリエステル、糸番手；１０番手、密度；４０本／インチ、タングステンフィラメントを含む意匠撚糸は６ｍｍの間隔をあけて１本配置。
（３）単位面積当たりの質量（目付）：１１０ｇ／ｍ2
＜ハンダ付け＞
超音波ハンダ付け装置：黒田テクノ社製、商品名"ＳＵＮＢＯＮＤＥＲ"ＵＳＭ−５６０、周波数６０ｋＨｚ±５ｋＨｚ、超音波発信出力：定格１５Ｗ(max)（実効１０Ｗ(max)）、ヒーター温度２００〜５００℃、電源容量：ＡＣ１００Ｖ／２４０Ｖ，５０／６０Ｈｚ，１５０Ｗを使用した。
ハンダ金属は、黒田テクノ社製、商品名"セルソルザ"、Ｐｂ-Ｓｎを主成分とするハンダは例えば黒田テクノ社製、商品名"セルソルザ・エコ"を使用した。
そして、織物が焦げない程度に超音波ハンダ付け装置でハンダ金属を溶かし、図１〜２に示すハンダ付けをした。
＜発熱試験＞
このようにして得られた図１〜２に示す織物のハンダ部を入力端子にして、５Ｗの電力を通電したところ、織物全体は１分で約４０℃まで加熱できた。
【００３３】
（実施例２）
＜意匠撚糸＞
この実施例はタングステン・水溶性ビニロンの２成分ストレート糸の例である。
＜組成＞
水溶性ビニロン；１１０Ｔ/２５Ｆ×２本
タングステン；直径１１μｍ×１本
＜撚糸方法＞
カバーリング撚糸
（芯糸）
水溶性ビニロン；１１０Ｔ/２５Ｆ×１本
タングステン；直径１１μｍ×１本
（押え糸）
水溶性ビニロン；１１０Ｔ/２５Ｆ×１本
（撚り数）
２８０回／ｍ（Ｓ撚り）
＜織物＞
（１）経糸
素材；レーヨン、糸番手；３０番手、密度；４０本／インチ、タングステンフィラメントを含む意匠撚糸は２００ｍｍの間隔をあけて１本配置。
（２）緯糸
素材；ポリエステル、糸番手；１０番手、密度；４０本／インチ、タングステンフィラメントを含む意匠撚糸は１０ｍｍの間隔をあけて１本配置。
（３）単位面積当たりの質量（目付）；１００ｇ／ｍ2
（４）ハンダ付け実施前に、織物の水溶性ビニロンを温水で溶解させ除去した状態にした。
＜ハンダ付け＞
超音波ハンダ付け装置：黒田テクノ社製、商品名”ＳＵＮＢＯＮＤＥＲ”ＵＳＭ−５６０、周波数６０ｋＨｚ±５ｋＨｚ、超音波発信出力：定格１５Ｗ(max)（実効１０Ｗ(max)）、ヒーター温度２００〜５００℃、電源容量：ＡＣ１００Ｖ／２４０Ｖ，５０／６０Ｈｚ，１５０Ｗを使用した。
ハンダ金属は、黒田テクノ社製、商品名”セルソルザ”、Ｐｂ-Ｓｎを主成分とするハンダは例えば黒田テクノ社製、商品名”セルソルザ・エコ”を使用した。
そして、織物が焦げない程度に超音波ハンダ付け装置でハンダ金属を溶かし、図１〜２に示すハンダ付けをした。
＜ＬＥＤ点灯試験＞
このようにして得られた図１〜２に示す織物のハンダ部を入力端子にして、赤色ＬＥＤを発光させた。これにより、ハンダ付け部とタングステンフィラメント経糸及び緯糸との電気的導通がなされているかを確認した。
（使用器具）
ＬＥＤ：定格電圧２Ｖ  定格電流２０ｍＡ
抵抗：６Ｖ用抵抗（１８０Ω）
電源：1.5Ｖアルカリ乾電池を２本直列つないだ。
【００３４】
（実施例３）
＜意匠撚糸＞
この実施例はタングステン・ポリエステルの２成分ストレート糸の例である。
＜組成＞
ポリエステル  １５０デニール×１本
ポリエステル  ５０デニール×１本
タングステン  直径１１μｍ×１本
＜撚糸方法＞
カバーリング撚糸
（芯糸）
ポリエステル  １５０デニール×１本
タングステン    １１μｍ×１本
（押え糸）
ポリエステル  ５０デニール×１本
（撚り数）
２８０回／ｍ（Ｓ撚り）
＜織物＞
（１）経糸
素材；レーヨン、糸番手；３０番手、密度；４０本／インチ
（２）緯糸
素材；意匠撚糸、糸番手；２００デニール、密度；４０本／インチ
（３）単位面積当たりの質量（目付）：８５ｇ／ｍ2
以上のようにして作成した織物２２の表面に、実施例１で得られた意匠撚糸を４本引き揃えた糸２５を図５に示すように配線し、実施例１と同様にハンダ付けし、ハンダ付け部２６とした。このようにして得られた織物２２の意匠撚糸引き揃えた糸２５をプラス極の入力端子にして、５Ｗの電力を通電したところ、マイナス極と繋がるＬＥＤを織物全体のどの箇所に繋げても発光した。
【００３５】
（実施例４）
実施例１で得られた意匠撚糸を使用して島精機製作所製１４ゲージ横編機を用いて、幅１６ｃｍ・長さ１２ｃｍ・目付１３グラムの生地を編み立て、その後８０℃・３０分の条件にてヒートセットを行い、解編してニットデニット糸を得た。このニットデニット糸のクリンプ数は１０個／１ｃｍ、JIS L 1013:2010、「8.11 伸縮性」Ａ法に規定される伸縮弾性率は８４％であった（０．５ｇの荷重時と２３．８ｇの荷重時の差を計測）。この金属線含有ニットデニット糸の０（ゼロ）ｇと３０ｇ荷重時の見掛け長さの変化率は３．４倍であった。
図６に示すように、実施例３で得られた織物の表面に、ニットデニット糸２８を配線し、実施例１と同様にハンダ付けし、ハンダ付け部２６とした。このようにして得られた織物２７のニットデニット糸２８をプラス極の入力端子にして、５Ｗの電力を通電したところ、マイナス極と繋がるＬＥＤを織物全体のどの箇所に繋げても発光した。
【００３６】
（実施例５）
下記の基材に対して実施例１〜４の糸を図７に示すようにハンダ付けした。その結果、いずれの基材もハンダ付けできた。
(1)繊維不織布の表面にポリエチレンフィルムをラミネートした繊維構造物
(2)ポリブチレンテレフタレート樹脂成形体
(3)磁器セラミックス
(4)ガラス
(5)木材
(6)合成紙
(7)金属板
また、実施例１〜４の糸同士もハンダ付けできることが確認できた。
【産業上の利用可能性】
【００３７】
本発明のハンダ付け部含有基材は、例えば発熱衣料、ウエアラブル衣料、短絡検知衣料などに有用である。
【符号の説明】
【００３８】
１  ハンダ付け部含有布帛
２  地組織
３，５ａ−５ｎ，緯糸
４，６ａ，６ｂ  経糸
７ａ，７ｂ，２６，３０ａ−３０ｅ  ハンダ付け部
１１，１６  シングルカバーリングヤーン
１２  金属フィラメント
１３  有機繊維糸
１４  ダブルカバーリングヤーン
１７  添え糸
１８  意匠撚糸
１９  芯糸
２０  花糸
２１  押さえ糸
２２，２７  繊維織物基材
２３  緯糸の有機繊維糸
２４  緯糸の金属フィラメント含有糸
２５  金属フィラメント含有意匠撚糸
２８  金属フィラメント含有ニットデニット糸
２９  基材
【図１】
2020079471.tif 000003
【図２】
2020079471.tif 000004
【図３】
2020079471.tif 000005
【図４】
2020079471.tif 000006
【図５】
2020079471.tif 000007
【図６】
2020079471.tif 000008
【図７】
2020079471.tif 000009
【図８】
2020079471.tif 000010